(57)【要約】【課題】耐水性、耐熱性に優れた性能を有する水性粘着剤組成物、及びその水性粘着剤組成物を用いた粘着テープ、粘着ラベル又は粘着シートの提供。【解決手段】炭素数が２〜１２のアルキル基を有する（メタ）アクリル酸アルキルエステルを含む（メタ）アクリル系単量体を反応性乳化剤の存在下で乳化重合して得られた（メタ）アクリル系樹脂、及びウレタン系樹脂を含み、上記（メタ）アクリル系樹脂１００重量部当たりの、上記ウレタン系樹脂の含有量が２〜３０重量部であり、かつ、組成物中の樹脂成分の合計量を１００重量％としたときのＴＨＦ不溶分が８０重量％以上である水性粘着剤組成物を用いる。【選択図】なし【特許請求の範囲】
【請求項１】
炭素数が２〜１２のアルキル基を有する（メタ）アクリル酸アルキルエステルの少なくとも１種を含む（メタ）アクリル系単量体を反応性乳化剤の存在下で乳化重合して得られた（メタ）アクリル系樹脂（Ａ）、及びウレタン系樹脂（Ｂ）を含み、
上記（メタ）アクリル系樹脂（Ａ）１００重量部当たりの、上記ウレタン系樹脂（Ｂ）の含有量が２〜３０重量部であり、かつ、組成物中の樹脂成分の合計量を１００重量％としたときのＴＨＦ不溶分が８０重量％以上である水性粘着剤組成物。
【請求項２】
上記（メタ）アクリル系樹脂（Ａ）１００重量部当たり、硬化剤を０．０１〜５重量部含有する請求項１に記載の水性粘着剤組成物。
【請求項３】
支持体上に設けることにより、粘着テープ又は粘着ラベルあるいは粘着シートを構成する請求項１又は２に記載の水性粘着剤組成物。
【発明の詳細な説明】
【技術分野】
【０００１】
この発明は、水性粘着剤組成物に関する。
【背景技術】
【０００２】
（メタ）アクリル酸エステル系粘着剤は、近年、多くの用途に使用されている。中でも、水性エマルジョンは、有機溶剤を使用しないため、環境への負荷も小さく、広く使用されている。
【発明の開示】
【発明が解決しようとする課題】
【０００３】
しかし、水性エマルジョンはその製造の際に、分散安定化のために乳化剤を使用する。そのため、粘着剤として塗工乾燥後も乳化剤が残留することになり、耐水性に問題があるという欠点が生じる。
また、このような粘着剤と基材とを積層することにより、粘着テープ等の粘着材料を得た場合、粘着剤中の残留乳化剤が粘着剤と基材との界面部分に移行することにより、粘着剤と基材との密着性が悪くなり、そのため、粘着剤を被着体に貼った後、再度剥す場合、接着剤が被着体に残ってしまう、いわゆる、糊残りなどが生じる。特に、水に浸漬した場合や多湿下の場合、水分と多く接触するため、糊残りがより生じやすい。
【０００４】
前者の問題は、ポリオレフィン等の低極性の基材を用いた場合、（メタ）アクリル系粘着剤と密着性があまり良くないために特に顕著に表れる。
更に、粘着剤組成物の凝集力が低い場合、被着体に貼った後、加熱した場合に糊残りが生じることもある。
【０００５】
そこで、この発明は、従来技術の欠点を改良し、耐水性、耐熱性に優れた性能を有する水性粘着剤組成物、及びその水性粘着剤組成物を用いた粘着テープ、粘着ラベル又は粘着シートを提供することを目的とする。
【課題を解決するための手段】
【０００６】
この発明は、炭素数が２〜１２のアルキル基を有する（メタ）アクリル酸アルキルエステルの少なくとも１種を含む（メタ）アクリル系単量体を反応性乳化剤の存在下で乳化重合して得られた（メタ）アクリル系樹脂（Ａ）、及びウレタン系樹脂（Ｂ）を含み、上記（メタ）アクリル系樹脂（Ａ）１００重量部当たりの、上記ウレタン樹脂（Ｂ）の含有量が２〜３０重量部であり、かつ、かつ、組成物中の樹脂成分の合計量を１００重量％としたときのＴＨＦ不溶分を８０重量％以上とすることにより、上記の課題を解決したのである。
【発明の効果】
【０００７】
反応性乳化剤を用いるので、遊離乳化剤の量を少なくできる。また、所定の（メタ）アクリル樹脂とウレタン樹脂を用いるので、糊残りを防止でき、耐熱性や耐水性に優れた水性粘着剤組成物を得ることができる。
【発明を実施するための最良の形態】
【０００８】
以下、この発明の実施形態を説明する。
この発明にかかる水性粘着剤組成物は、所定の（メタ）アクリル系樹脂（Ａ）及びウレタン系樹脂（Ｂ）を含む。なお、この明細書において、「（メタ）アクリル」の表記は「アクリル又はメタクリル」を意味する。
【０００９】
上記（メタ）アクリル系樹脂（Ａ）とは、炭素数が２〜１２のアルキル基を有する（メタ）アクリル酸アルキルエステル（ａ１）の少なくとも１種を含む（メタ）アクリル系単量体を反応性乳化剤の存在下で乳化重合して得られた樹脂である。
【００１０】
上記（メタ）アクリル系樹脂（Ａ）は、上記（ａ１）成分を必須成分とする。これにより、得られる水性粘着性組成物の接着性を向上させることができる。また、この（ａ１）成分以外に、必要に応じて、カルボキシル基含有ラジカル重合性不飽和単量体（ａ２）、及び、（ａ１）成分及び（ａ２）の各不飽和単量体と共重合可能なラジカル重合性不飽和単量体（ａ３）を加えてもよい。
【００１１】
上記（ａ１）成分の具体例としては、エチル（メタ）アクリレート、プロピル（メタ）アクリレート、ｎ−ブチル（メタ）アクリレート、２−エチルヘキシル（メタ）アクリレート、ｎ−オクチル（メタ）アクリレート、イソオクチル（メタ）アクリレート、ラウリル（メタ）アクリレート等が挙げられ、これらは、２種以上組み合わせて使用してもよい。
【００１２】
上記（メタ）アクリル系樹脂（Ａ）中の（ａ１）成分の含有割合は、６０〜９９重量％がよく、７５〜９５重量％が好ましい。（ａ１）成分の含有割合が余りにも低い場合は、十分な接着力が得られず、余りにも高い場合は、高温での十分な保持力が得られない。すなわち、（ａ１）成分は、得られる共重合体のＴｇを下げ且つ粘着性を付与する機能を有する。
【００１３】
上記（ａ２）成分の具体例としては、（メタ）アクリル酸等のα、β−不飽和カルボン酸、イタコン酸、マレイン酸、２−メチレングルタル酸等のα、β−不飽和ジカルボン酸等が挙げられる。これらは、２種以上組み合わせて使用してもよい。
【００１４】
上記（メタ）アクリル系樹脂（Ａ）中の（ａ２）成分の含有割合は、０．５〜５重量％がよく、１〜４重量％が好ましい。（ａ２）成分の含有割合が余りにも低い場合は、接着力およびポリマーの凝集力が得られず、界面剥離しやすくなり、余りにも高い場合は粘着剤組成物の耐水性が低下する傾向がある。
【００１５】
上記（ａ３）成分の具体例としては、スチレン、α−メチルスチレン等の芳香族ビニル化合物、メチル（メタ）アクリレート等の（ａ１）成分以外のアルキル（メタ）アクリレート、２−ヒドロキシエチル（メタ）アクリレート、４−ヒドロキシブチル（メタ）アクリレート等の末端にヒドロキシ基を含有する（メタ）アクリレート、酢酸ビニルプロピオン、酢酸ビニル等のビニルエステル、（メタ）アクリルアミド、Ｎ−アルキロール（メタ）アクリルアミド、（メタ）アクリロニトリル、ハロゲン化ビニル等が挙げられる。また、上記の他、アリル（メタ）アクリレート、エチレングリコールジ（メタ）アクリレート、トリメチロールプロパントリ（メタ）アクリレートの様な１分子内に２個以上のラジカル重合性二重結合を持つ架橋性単量体を使用することもできる。
【００１６】
上記（ａ３）成分は、得られる共重合体のＴｇを上げて凝集力を付与するのを目的とするので、メチルメタクリレート、（メタ）アクリルアミド、アクリロニトリル等の高Ｔｇモノマー、２−ヒドロキシエチル（メタ）アクリレートや４−ヒドロキシブチル（メタ）アクリレートの様に多官能イソシアネートの様な架橋剤と反応し得る官能基を有する単量体が好ましい。上記の各単量体は、２種以上組み合わせて使用してもよい。
【００１７】
上記（メタ）アクリル系樹脂（Ａ）中の（ａ３）成分の含有割合は、０．１〜２９重量％がよく、１〜２０重量％が好ましい。（ａ３）成分の含有割合が余りにも低い場合は、ポリマーの凝集力が得られずに高温での保持力が低下し、余りにも高い場合は、接着力およびタックが低下する傾向がある。
【００１８】
上記（メタ）アクリル系樹脂（Ａ）のガラス転移温度（Ｔｇ）は、−２０℃以下が好ましく、−３０℃以下がより好ましい。Ｔｇが−２０℃より高い場合は、常温および低温での接着力が低下する傾向がある。一方、Ｔｇが余りにも低い場合は、低温時の接着性は優れるが高温時の保持力が低下するため、Ｔｇの下限は−９０℃が好ましく、−７０℃がより好ましい。
【００１９】
なお、ここで述べるガラス転移温度（Ｔｇ）は、下記の式（１）により算出される値を意味する。また、例えば、ウレタンをシード粒子として複合化した（メタ）アクリル酸アルキルエステル系樹脂においては、（メタ）アクリル酸アルキルエステルポリマー部分についてのＴｇが上記の条件を満足すればよい。
【００２０】
１／Ｔｇ＝Ｗａ／Ｔｇａ＋Ｗｂ／Ｔｇｂ＋・・・・      （１）
なお、式中、Ｔｇは共重合体のガラス転移温度（Ｋ）、Ｔｇａ及びＴｇｂは、それぞれ、単量体ａ及び単量体ｂのホモポリマーのガラス転移温度、Ｗａ及びＷｂは、それぞれ、単量体ａ及び単量体ｂの重量分率を示す。
【００２１】
上記反応性乳化剤としては、アルキルアリルスルホコハク酸ナトリウム（三洋化成（株）製：エレミノールＪＳ−２、花王（株）製：ラテムルＳ−１８０等）、メタクリロイルオキシポリオキシアルキレン硫酸ナトリウム（三洋化成（株）製：エレミノールＲＳ−３０等）、ポリオキシエチレンアルキルアリルフェノールエーテル（第一工業製薬（株）製：アクアロンＲＮ−２０等）、ポリオキシエチレンアルキルアリルフェノールエーテル硫酸エステル塩（第一工業製薬（株）製：アクアロンＨＳ−１０、旭電化工業（株）製：アデカリアソープＳＥ−１０Ｎ等）等が挙げられる。これらの反応性乳化剤は、必要に応じ、複数のものを組み合わせて使用してもよい。
【００２２】
上記ウレタン系樹脂（Ｂ）とは、ウレタン結合を有する樹脂をいい、その種類としては、特に制限されないが、外部界面活性剤を使用せずに乳化（エマルジョン化）し得るアニオン性の自己乳化型ウレタン樹脂（水分散性ウレタン樹脂）が耐水性の点で好ましく、また、ガラス転移点が０℃以上の水分散性ウレタン樹脂が接着性の点で好ましい。
【００２３】
このような水分散性ウレタン樹脂は数多く市販されており、その具体例としては、ゼネカ社製の商品「ＮｅｏＲｅｚ」シリーズ、旭電化社製の商品「アデカボンタイター」シリーズ、第一工業製薬社製の商品「スーパーフレックス」シリーズ等が挙げられる。
【００２４】
上記ウレタン系樹脂（Ｂ）の含有量は、上記（メタ）アクリル系樹脂（Ａ）１００重量部当たり、２〜３０重量部がよく、５〜２０重量部が好ましい。ウレタン系樹脂（Ｂ）の含有量が少なすぎると、初期接着力や基材への密着性が低下する傾向がある。一方、ウレタン系樹脂（Ｂ）の含有量が多すぎると、硬くなりすぎ、粘着性が不十分となりやすい。
【００２５】
この発明にかかる水性粘着剤組成物には、必要に応じて、硬化剤を添加することができる。この硬化剤を添加することにより、得られる水性粘着剤組成物の耐熱性や耐水性を向上させることができる。
【００２６】
上記硬化剤としては、エポキシ系化合物、イソシアネート系化合物、メラミン系化合物、キレート系化合物が挙げられるが、ポットライフの長さからエポキシ系化合物が好ましい。エポキシ系化合物の中でもエポキシ基を複数有する２官能以上のエポキシ化合物がより好ましい。
【００２７】
上記エポキシ系化合物の具体例としては、グリセリンモノ（ジ、トリ）グリシジルエーテル、ソルビトールポリグリシジルエーテル、ペンタエリスリトールモノ（ジ、トリ、テトラ）グリシジルエーテル、トリメチロールプロパンポリグリシジルエーテル等が挙げられる。
【００２８】
上記イソシアネート系化合物としては、片末端水酸基のポリエチレンオキシドの付加反応などにより部分的に変性したイソシアネートのオリゴマーを水分散可能にしたものがあげられる。具体的には、日本ポリウレタン（株）製の「アクアネート１００」、「アクアネート２００」、住友バイエルウレタン（株）製の「ＳＢＵイソシアネート０７７２」等が挙げられる。
上記メラミン系化合物としては、トリメチロールメラミン等があげられ、また、上記キレート系化合物としては、酸化亜鉛等があげられる。
【００２９】
上記硬化剤の使用量は、この発明にかかる水性粘着剤組成物中の（メタ）アクリル系樹脂１００重量部あたり、０．０１〜５重量部がよく、０．１〜２重量部が好ましい。０．０１重量部より少ないと、硬化剤を添加することによる耐熱性・耐水性の向上効果が十分得られないことがあり、一方、５重量部を超えて多く用いた場合は、接着剤が硬くなりすぎて被着体の密着性、保持力が低下し、またポットライフが短くなる傾向がある。
【００３０】
この発明にかかる水性接着剤組成物には、上記以外に、上記（メタ）アクリル系樹脂（Ａ）の重量平均分子量を調整する目的として、重合時にアルキルメルカプタン等を分子量調整剤として添加することも可能である。さらに、本発明の組成物には、その目的とする用途に応じ、浸透剤、造膜助剤、消泡剤、防錆剤、増粘剤、防腐剤、紫外線吸収剤、光安定剤、顔料、シリカ等の無機充填剤などを配合することも可能である。
【００３１】
次に、この発明の水性粘着剤組成物の製造方法について説明する。
この発明において、水性エマルジョン化は公知の方法に従って行うことができる。しかしながら、（メタ）アクリル系樹脂（Ａ）として、上記の（ａ１）成分〜（ａ３）成分から成る共重合体を使用する場合、以下に述べる方法に従い、上記（メタ）アクリル系樹脂（Ａ）を含有する水性エマルジョンを調製した後、この水性エマルジョンに残余の成分を配合する方法が好適に採用される。
【００３２】
上記の（メタ）アクリル系樹脂（Ａ）を含有する水性エマルジョンの調製方法としては、水性媒体中で反応性乳化剤及び、必要に応じて保護コロイドの存在下に乳化重合する方法が用いられる。乳化重合は、常法に従って行われるが、その際、通常、重合開始剤が使用される。また、必要に応じて、上記反応性乳化剤以外の界面活性剤を併用してもよい。
【００３３】
上記重合開始剤としては、例えば、過硫酸カリウム、過硫酸アンモニウム等の過硫酸塩、過酸化水素、ベンゾイルパーオキサイド、ｔ−ブチルハイドロパーオキサイド、ｔ−ブチルパーオキシピバレート等の過酸化物、アゾビスイソブチロニトリル等のアゾ系開始剤が使用される。また、上記の重合開始剤にアスコルビン酸やロンガリット等の還元剤を組み合わせたレドックス型開始剤も使用することができる。更に、これらの開始剤は、必要に応じ、複数の開始剤を組み合わせて使用してもよい。開始剤の使用量は、重合性単量体１００重量部に対し、通常０．０１〜５重量部、好ましくは０．１〜２重量部である。
【００３４】
反応乳化剤は、前述のものを用いればよい。また、本発明の作用・効果を阻害しない範囲で、他の反応性を有さない界面活性剤を使用してもよい。このような界面活性剤としては、アルキルベンゼンスルホン酸塩、高級アルコール硫酸エステル塩、ポリオキシエチレンアルキルスルホン酸塩などの陰イオン性界面活性剤、ポリオキシエチレンアルキルエーテル、ポリオキシエチレンアルキルフェノールエーテル等の非イオン性界面活性剤、カチオン性界面活性剤が挙げられる。
【００３５】
上記保護コロイドとして、ポリビニルアルコール、ヒドロキシエチルセルロース等の水溶性高分子化合物を添加して重合することも可能である。反応性乳化剤を含む界面活性剤または保護コロイドの使用量は、使用するラジカル重合性不飽和化合物１００重量部に対し、通常０．１〜１０重量部、好ましくは１〜５重量部である。
【００３６】
乳化重合の反応条件は特に制限はないが、反応温度は、通常４０〜９５℃、好ましくは５０〜７０℃、反応時間は、通常１〜１２時間、好ましくは２〜８時間である。
【００３７】
上記の方法で得られる水性粘着剤組成物中の樹脂成分の合計量を１００重量％としたときのＴＨＦ不溶分は、８０重量％以上であることが必要で、９２重量％以上が好ましい。８０重量％以下だと凝集力が低く、加熱後の糊残りが生じやすい。
なお、ここでいう樹脂成分とは、下記の測定方法で「皮膜」に相当するものであるが、通常、上記（Ａ）成分、（Ｂ）成分、及び必要に応じて加えられる（Ｃ）成分の合計量を意味する。
【００３８】
ところで、上記ＴＨＦ不溶分を８０重量％以上にコントロールする方法としては、上記の重合反応温度を８２℃以下にする方法、重合性ビニル基を２つ以上有する多官能性モノマーを用いて共重合する方法、配合時に上記硬化剤を添加する方法等があげられる。
【００３９】
なお、ＴＨＦ不溶分は、上記の方法で得られる水性粘着剤組成物を５０℃雰囲気下３日乾燥させて作製した皮膜を３ｇ取り、それをＴＨＦ（テトラヒドロフラン）に２４時間浸漬し、その後、皮膜のＴＨＦ不溶解分を濾過等によって取り出し、１００℃雰囲気下で３時間、乾燥し、重量を測定し、下記の式（２）に当てはめることにより、製造することができる。
ＴＨＦ不溶分(重量%)＝（ＴＨＦ不溶解分（乾燥後）重量(g)／３(g)）×１００  （２）
【００４０】
この発明で得られる水性粘着剤組成物を基材上に層状に設けることにより、粘着テープ、粘着ラベル、粘着シートとすることができる。上記の基材としては、紙やプラスチックフィルム等を使用することができる。その厚さは、特に限定されないが、１０〜１０００μｍが好ましく、３０〜１００μｍがより好ましい。基材の厚さが余りに薄い場合は、強度に欠けると共に塗工時の作業性などが悪化し、余りに厚い場合は柔軟性に欠ける。上記のプラスチックフィルムの構成材料としては、ポリプロピレン、ポリエチレン等のポリオレフィン樹脂、ポリエチレンテレフタレート等のポリエステル樹脂、塩化ビニル樹脂などが挙げられる。
【００４１】
上記水性粘着剤組成物層の厚さは、通常５〜２００μｍ、好ましくは１０〜５０μｍである。粘着剤層の厚さが余りに薄い場合は、十分な接着力が得られず、余りに厚い場合は、塗工・乾燥工程上好ましくない。塗工手段としては、バーコーター、ナイフコーター等の既存の塗工手段が採用される。そして、直接的に水性粘着剤組成物を塗工して乾燥する直接法、離型紙上に水性粘着剤組成物を塗工・乾燥した後に支持体上に転写する転写法の何れを採用してもよい。
【実施例】
【００４２】
以下、本発明を実施例により更に詳細に説明するが、本発明は、その要旨を超えない限り、以下の実施例に限定されるものではない。まず、評価方法及び原材料について説明する。
【００４３】
＜評価方法＞
［被着体貼り付け］
２３℃、６５％ＲＨの条件下で２５ｍｍ巾に裁断された試験片を荷重２ｋｇのローラーを１往復させて被着体（ステンレス製）に圧着する。
【００４４】
［加熱後試験］
試験片を被着体に貼り付けた後、６０℃雰囲気下に２４時間放置した後、剥離して、被着体への糊残りを下記の基準で判定した。（％は貼り付け面積に対する糊残りした部分の割合。）
◎  ：糊残りなし。
○  ：糊残り５％以下
△  ：糊残り５〜５０％
×  ：糊残り５０〜１００％
【００４５】
［耐水性試験］
試験片を被着体に貼り付けた後、２３℃雰囲気下にて、蒸留水に２４時間浸漬した後、剥離して、被着体への糊残りを下記の基準で判定した。（％は貼り付け面積に対する糊残りした部分の割合。）
◎  ：糊残りなし。
○  ：糊残り５％以下
△  ：糊残り５〜５０％
×  ：糊残り５０〜１００％
【００４６】
[ＴＨＦ不溶分測定］
得られた水性粘着剤組成物を５０℃雰囲気下３日乾燥させて作製した皮膜を３ｇ取り、それをＴＨＦに２４時間浸漬した。その後、皮膜のＴＨＦ不溶解分を濾過して取り出して、１００℃雰囲気下で３時間、乾燥し、重量を測定し、下記の式からＴＨＦ不溶分を測定した。
ＴＨＦ不溶分（重量％）＝（ＴＨＦ不溶解分（乾燥後）重量（ｇ）／３（ｇ））×１００
【００４７】
＜原材料＞
［モノマー］
・２−エチルヘキシルアクリレート（以下、「２ＥＨＡ」と略する。）
・ブチルアクリレート（以下、「ＢＡ」と略する。）
・メチルメタクリレート（以下、「ＭＭＡ」と略する。）
・アクリル酸（以下、「ＡＡ」と略する。）
【００４８】
［ウレタン樹脂］
・ウレタン樹脂エマルジョン…ゼネカ社製：Ｒ９６１７（以下、「Ｒ９６１７」と略する。）
・ウレタン樹脂エマルジョン…旭電化（株）製：ＨＵＸ４０１（以下、「ＨＵＸ４０１」と略する。）
・ウレタン樹脂エマルジョン…第一工業製薬（株）製：ＳＦ７５０（以下、「ＳＦ７５０」と略する。）
【００４９】
［界面活性剤］
・アニオン性反応性乳化剤…第一工業製薬製：ＨＳ−１０（以下、「ＨＳ−１０」と略する。）
・ポリオキシエチレンアルキルフェノールエーテル系乳化剤…三洋化成工業（株）製：ＥＳ−７０（以下、「ＥＳ−７０」と略する。）
【００５０】
［硬化剤］
・エポキシ系硬化剤…ナガセケムテックス（株）製：ＥＸ−６１４Ｂ（以下、「ＥＸ−６１４Ｂ」と略する。）
［その他］
・エチレン−酢酸ビニルエマルジョン…住友化学（株）製：Ｓ９２０（以下、「Ｓ９２０」と略する。）
【００５１】
（実験例１〜６、比較例１〜４）
［アクリル系樹脂の水性エマルジョンの調製］
攪拌機、還流冷却器、温度計、滴下漏斗を備えた反応容器に、表１に示す水分散性のウレタン樹脂、界面活性剤等を表１に示す量ずつ入れ、次いで、水４０重量部を入れ、窒素雰囲気下で６０℃に加熱した後、反応容器内にアゾイソビスブチロニトリル０．３重量部を添加した。
一方、表１に示す各モノマー及び界面活性剤を表１に示す量ずつ混合し、次いで、水５０重量部を混合した混合液を、ホモミキサーにて機械乳化して、プレエマルジョンを調製した。
次いで、上記プレエマルジョンを、上記反応容器に４時間かけて滴下した。この間、反応温度は６０℃を保持した（但し、比較例３では８５℃とした。）。プレエマルジョン滴下後、ｔ−ブチルハイドロパーオキサイド０．３部を添加し、更に８０℃（但し、比較例３では９０℃とした。）で２時間反応させた後に冷却し、乳白色の水性エマルジョンを得た。
【００５２】
得られた水性エマルジョンを５０μｍのアプリケーターにてポリオレフィンフィルム（厚み５０μｍ）に塗布し、８０℃にて３分間乾燥した。その後、離型性フィルムをシート上に被せ、２3℃、６５％ＲＨにて２４時間養生したものを試験片とし、上記の各評価に供した（但し、評価時には離型性フィルムを取り除いた。）。その結果を表１に示す。
【００５３】
【表１】
2005089666.tif 000002